(57)【要約】【課題】繊維強度などポリエステル繊維の優れた特性を兼ね備え、洗濯耐久性よく優れた制電性と塵埃捕集効率とを有する制電性織物および防塵衣を提供する。【解決手段】温度２０℃、湿度４０％ＲＨ条件における平衡吸湿率が１％以上の吸湿性合成繊維糸Ａと、ポリエステル繊維糸Ｂとで構成される複合糸を、経糸および緯糸のうち少なくともどちらか一方に配して織成された織物であって、下記式で定義される該織物のカバーファクターが２０００〜３８００の範囲であり、かつ織物の通気度が６ｃｃ／ｃｍ２／ｓｅｃ以下であることを特徴とする制電性織物および、該制電性織物を用いてなる防塵衣。ＣＦ＝（ＤＷｐ／１．１）１／２×ＭＷｐ＋（ＤＷｆ／１．１）１／２×ＭＷｆ［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］【選択図】なし【特許請求の範囲】
【請求項１】
温度２０℃、湿度４０％ＲＨ条件における平衡吸湿率が１％以上の吸湿性合成繊維糸Ａと、ポリエステル繊維糸Ｂとで構成される複合糸を、経糸および緯糸のうち少なくともどちらか一方に配して織成された織物であって、下記式で定義される該織物のカバーファクターが２０００〜３８００の範囲であり、かつ織物の通気度が６ｃｃ／ｃｍ２／ｓｅｃ以下であることを特徴とする制電性織物。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【請求項２】
前記複合糸に含まれる吸湿性合成繊維糸Ａの糸長ＤＡと、ポリエステル繊維糸Ｂの糸長ＤＢとの比ＤＡ／ＤＢが０．７以上である、ことを特徴とする制電性織物。
【請求項３】
吸湿性合成繊維糸Ａが、ポリブチレンテレフタレートをハードセグメントとし、ポリオキシエチレングリコールをソフトセグメントとするポリエーテルエステルエラストマーからなる吸湿性ポリエーテルエステル繊維で構成される、請求項１または請求項２に記載の制電性織物。
【請求項４】
前記ポリエステル繊維糸Ｂがポリエチレンテレフタレート繊維で構成される、請求項１〜３のいずれに記載の制電性織物。
【請求項５】
織物が、前記複合糸が経糸および緯糸のうちどちらか一方にのみ配され、他方に、単糸繊度１．０ｄｔｅｘ以下、フィラメント数５０本以上のポリエステル繊維糸Ｃが配されて織成された織物である、請求項１〜４のいずれに記載の制電性織物。
【請求項６】
織物にカレンダー加工が施されてなる、請求項１〜５のいずれに記載の制電性織物。
【請求項７】
洗濯５０回後の摩擦帯電圧が３００Ｖ以下である、請求項１〜６のいずれに記載の制電性織物。
【請求項８】
洗濯５０回後の０．５μｍ以上の発塵量が２０個／リットル以下である、請求項１〜７のいずれに記載の制電性織物。
【請求項９】
ＩＥＳ−ＲＰ−３−００１−１９８５法で規定される方法で測定した、０．３μｍ以上の塵埃の捕集効率が７０％以上である、請求項１〜８のいずれに記載の制電性織物。
【請求項１０】
請求項１〜９のいずれに記載の制電性織物で構成される防塵衣。
【発明の詳細な説明】
【技術分野】
【０００１】
本発明は、洗濯耐久性よく優れた制電性と塵埃捕集性とを有する制電性織物および防塵衣に関する。
【背景技術】
【０００２】
従来、電子機器、医薬、医療機器、食品などの製造現場や加工現場で着用される作業衣用織物には、形態安定性、機械強度、耐熱性などに優れているという理由で、ポリエステル繊維が主に使用されている。しかしながら、疎水性合成繊維であるポリエステル繊維は吸湿率が低いため、かかる繊維で構成した織物は、低湿度下での静電気の発生が問題となる場合があった。特に、半導体やハードディスクヘッドなどの精密機器の製造現場（クリーンルーム）で着用される防塵衣には、より高い制電性能が要求されている。
【０００３】
ポリエステル繊維からなる織編物に制電性能を付与する方法としては、導電性合成繊維を含む糸条を織物中に織り込み、さらに制電性樹脂を後加工により織編物表面を被覆する方法などが提案されている（例えば、特許文献１参照）。
しかしながら、かかる方法で得られた織物は、制電性能の洗濯耐久性が十分でない、また、織物表面を被覆した制電性樹脂が発塵源となり、精密機器の製造現場で着用される防塵衣には不適であるという問題があった。
【０００４】
また、特許文献２では、吸湿性合成繊維糸とポリエステル繊維糸とで構成される複合糸を用いて制電性織編物を得た後、該織編物を用いて防塵衣を製造することが提案されているが、かかる防塵衣では、塵埃の捕集効率に欠け、人体表面から発生する塵埃が防塵衣を通過してクリーンルーム内に漏れるため、精密機器の製造現場で使用するには、いまだ不十分であることが判明した。
【０００５】
【特許文献１】特開２００１−１６４４７４号公報
【特許文献２】特開２００６−３２８５６８号公報
【発明の開示】
【発明が解決しようとする課題】
【０００６】
本発明は上記の背景に鑑みなされたものであり、その目的は、繊維強度などポリエステル繊維の優れた特性を兼ね備え、洗濯耐久性よく優れた制電性と塵埃捕集率とを有する制電性織物および防塵衣を提供することにある。
【課題を解決するための手段】
【０００７】
本発明者らは上記の課題を達成するため鋭意検討した結果、吸湿性合成繊維糸とポリエステル繊維糸とを用いて低通気度の織物を得ると所望の制電性織物が得られること、また、細繊度かつフィラメント数が多い糸条を用いるか、および／またはカレンダー加工を採用することにより、このような低通気度の制電性織物が得られることを見出し、さらに鋭意検討を重ねることにより本発明を完成するに至った。
【０００８】
かくして、本発明によれば「温度２０℃、湿度４０％ＲＨ条件における平衡吸湿率が１％以上の吸湿性合成繊維糸Ａと、ポリエステル繊維糸Ｂとで構成される複合糸を、経糸および緯糸のうち少なくともどちらか一方に配して織成された織物であって、下記式で定義される該織物のカバーファクターが２０００〜３８００の範囲であり、かつ織物の通気度が６ｃｃ／ｃｍ２／ｓｅｃ以下であることを特徴とする制電性織物。」が提供される。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【０００９】
その際、前記複合糸に含まれる吸湿性合成繊維糸Ａの糸長ＤＡと、ポリエステル繊維糸Ｂの糸長ＤＢとの比ＤＡ／ＤＢが０．７以上であることが好ましい。また、吸湿性合成繊維糸Ａが、ポリブチレンテレフタレートをハードセグメントとし、ポリオキシエチレングリコールをソフトセグメントとするポリエーテルエステルエラストマーからなる吸湿性ポリエーテルエステル繊維で構成されることが好ましい。一方、前記ポリエステル繊維糸Ｂがポリエチレンテレフタレート繊維で構成されることが好ましい。
【００１０】
本発明の制電性織物において、織物が、前記複合糸が経糸および緯糸のうちどちらか一方にのみ配され、他方に、単糸繊度１．０ｄｔｅｘ以下、フィラメント数５０本以上のポリエステル繊維糸Ｃが配されて織成された織物であることが好ましい。また、織物にカレンダー加工が施されていることが好ましい。また、洗濯５０回後の摩擦帯電圧が３００Ｖ以下であることが好ましい。また、洗濯５０回後の０．５μｍ以上の発塵量が２０個／リットル以下であることが好ましい。また、ＩＥＳ−ＲＰ−３−００１−１９８５法で規定される方法で測定した、０．３μｍ以上の塵埃の捕集効率が７０％以上であることが好ましい。
また、本発明によれば、前記の制電性織物で構成される防塵衣が提供される。
【発明の効果】
【００１１】
本発明によれば、繊維強度などポリエステル繊維の優れた特性を兼ね備え、洗濯耐久性よく優れた制電性と塵埃捕集率とを有する制電性織物および防塵衣が得られる。
【発明を実施するための最良の形態】
【００１２】
以下、本発明の実施の形態について詳細に説明する。
まず、本発明で用いる吸湿性合成繊維糸Ａは、温度２０℃、湿度４０％ＲＨ条件における平衡吸湿率が１％以上（好ましくは１〜５％）である必要がある。該平衡吸湿率が１％未満では、十分な制電性能が得られず好ましくない。該平衡吸湿率は高いほど制電性能が向上し好ましいが、平衡吸湿率が高くなりすぎると繊維の製造が困難となる恐れがあるので５％以下でよい。
【００１３】
なお、本発明でいう平衡吸湿率は以下の方法で測定する。すなわち、糸をかせとりして約１０ｇ分の試料を採取した後、ＪＩＳ  １０１３−１９９８により絶乾後の質量を測定する。次いで、該試料を、温度２０℃、湿度４０％ＲＨの環境下で２４時間放置したのちの質量を吸湿後の質量とし、下記式により平衡吸湿率を算出する。
平衡吸湿率（％）＝（（吸湿後の質量）−（絶乾後の質量））／（絶乾後の質量）×１００
【００１４】
かかる吸湿性合成繊維糸Ａを構成する繊維としては、例えば、ポリブチレンテレフタレートをハードセグメントとし、ポリオキシエチレングリコールをソフトセグメントとするポリエーテルエステルエラストマーからなるポリエーテルエステル繊維や、ポリアクリル酸金属塩、ポリアクリル酸およびその共重合体、ポリメタアクリル酸およびその共重合体、ポリビニルアルコールおよびその共重合体、ポリアクリルアミドおよびその共重合体、ポリオキシエチレン系ポリマーなどを配合したポリエステル繊維、５−スルホイソフタル酸成分を共重合したポリエステル繊維などが例示される。なかでも、ポリブチレンテレフタレートをハードセグメントとし、ポリオキシエチレングリコールをソフトセグメントとするポリエーテルエステルエラストマーからなるポリエーテルエステル繊維が好ましい。
【００１５】
上記ポリブチレンテレフタレートは、ブチレンテレフタレート単位を少なくとも７０モル％以上含有することが好ましい。ブチレンテレフタレートの含有率は、より好ましくは８０モル％以上、さらに好ましくは９０モル％以上である。酸成分は、テレフタル酸が主成分であるが、少量の他のジカルボン酸成分を共重合してもよく、またグリコール成分は、テトラメチレングリコールを主成分とするが、他のグリコール成分を共重合成分として加えてもよい。
【００１６】
テレフタル酸以外のジカルボン酸としては、例えばナフタレンジカルボン酸、イソフタル酸、ジフェニルジカルボン酸、ジフェニルキシエタンジカルボン酸、β−ヒドロキシエトキシ安息香酸、ｐ−オキシ安息香酸、アジピン酸、セバシン酸、１、４−シクロヘキサンジカルボン酸のような芳香族、脂肪族のジカルボン酸成分を挙げることができる。さらに、本発明の目的の達成が実質的に損なわれない範囲内で、トリメリット酸、ピロメリット酸のような三官能性以上のポリカルボン酸を共重合成分として用いても良い。
【００１７】
また、テトラメチレングリコール以外のジオール成分としては、例えばトリメチレングリコール、エチレングリコール、シクロヘキサン−１，４−ジメタノール、ネオペンチルグリコールのような脂肪族、脂環族、芳香族のジオール化合物を挙げることができる。更に、本発明の目的の達成が実質的に損なわれない範囲内で、グリセリン、トリメチロールプロパン、ペンタエリスリトールのような三官能性以上のポリオールを共重合成分として用いてもよい。
【００１８】
一方、ポリオキシエチレングリコールは、オキシエチレングリコール単位を少なくとも７０モル％以上含有することが好ましい。オキシエチレングリコールの含有量は、より好ましくは８０モル％以上、さらに好ましくは９０モル％以上である。本発明の目的の達成が実質的に損なわれない範囲内で、オキシエチレングリコール以外にプロピレングリコール、テトラメチレングリコール、グリセリンなどを共重合させても良い。
かかるポリオキシエチレングリコールの数平均分子量としては、４００〜８０００が好ましく、なかでも１０００〜６０００が特に好ましい。
【００１９】
前記のポリエーテルエステルエラストマーは、たとえば、テレフタル酸ジメチル、テトラメチレングリコールおよびポリオキシエチレングリコールとを含む原料を、エステル交換触媒の存在下でエステル交換反応させ、ビス（ω−ヒドロキシブチル）テレフタレート及び／又はオリゴマーを形成させ、その後、重縮合触媒及び安定剤の存在下で高温減圧下にて溶融重縮合を行うことにより得ることができる。
【００２０】
ハードセグメント／ソフトセグメントの比率は、重量を基準として３０／７０〜７０／３０であることが好ましい。
かかるポリエーテルエステル中には、公知の有機スルホン酸金属塩が含まれていると、さらに優れた制電性が得られ好ましい。
【００２１】
ポリエーテルエステル繊維は、前記ポリエーテルエステルを、通常の溶融紡糸口金から溶融して押し出し、引取速度３００〜１２００ｍ／分（好ましくは４００〜９８０ｍ／分）で引取り、巻取ドラフト率をさらに該引取速度の１．０〜１．２（好ましくは１．０〜１．１）で巻取ることにより製造することができる。
【００２２】
前記吸湿性合成繊維糸Ａの総繊度、単糸繊度、フィラメント数は特に限定されないが、防塵性や生産性の点で総繊度３０〜２００ｄｔｅｘ、単糸繊度０．６〜１００ｄｔｅｘ、フィラメント数１〜１０本の範囲が好ましい。
【００２３】
本発明において、ポリエステル繊維糸Ｂを形成するポリエステルとしては、ポリエチレンテレフタレートやポリトリメチレンテレフタレートなどが例示される。かかるポリエステルには、公知の有機スルホン酸金属塩が含まれていても、イソフタル酸が共重合されていてもよい。ポリエステル繊維糸Ｂはこれらのポリエステル系ポリマーを常法により紡糸、延伸したものでよい。なお、ポリエステル繊維糸Ｂは、温度２０℃、湿度４０％ＲＨ条件における平衡吸湿率が１％未満であることが好ましい。
【００２４】
ポリエステル繊維糸Ｂの総繊度、単糸繊度、フィラメント数は特に限定されないが、防塵性や風合い、生産性の点で総繊度２０〜３００ｄｔｅｘ、単糸繊度０．３〜１０ｄｔｅｘ、フィラメント数１〜２００本の範囲が好ましい。単糸繊度が上述より太いと、織物の風合いが硬くなるとともに塵埃捕集効率が低下するおそれがある。また、上述より細いと、摩擦により毛羽が発生しやすくなり発塵の原因となるおそれがある。
【００２５】
前記の吸湿性合成繊維糸Ａおよびポリエステル繊維糸Ｂにおいて、繊維形態は長繊維である必要がある。これらの糸条には、通常の仮撚捲縮加工が施されていてもさしつかえない。また、吸湿性合成繊維糸Ａやポリエステル繊維糸Ｂを構成する単糸繊維の横断面形状は特に限定されず、丸、三角、扁平、くびれ付き扁平、花弁、中空など公知の断面形状が採用できる。
【００２６】
前記の吸湿性合成繊維糸Ａおよびポリエステル繊維糸Ｂにおいて、繊維を形成するポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００２７】
本発明において、複合糸に含まれる吸湿性合成繊維糸Ａの糸長ＤＡと、ポリエステル繊維糸Ｂの糸長ＤＢとの比ＤＡ／ＤＢが０．７以上（好ましくは０．８〜１．４、特に好ましくは０．８〜１．２）であることが好ましい。該比ＤＡ／ＤＢが０．７よりも小さいと、吸湿性合成繊維糸Ａが複合糸の表面に露出しにくくなり、十分な制電性が得られないおそれがある。逆に、該比ＤＡ／ＤＢが１．４よりも大きいと、製編織する際の工程性が低下するおそれがある。
【００２８】
前記複合糸において、前記吸湿性合成繊維糸Ａとポリエステル繊維糸Ｂとの重量比としては、温度２０℃、湿度６５％ＲＨの雰囲気中における吸湿性合成繊維糸Ａの重量をＷＡ、一方、ポリエステル繊維糸Ｂの重量をＷＢとするとき、ＷＡ：ＷＢが７０：３０〜５：９５の範囲内であることが好ましい。吸湿性合成繊維糸Ａの重量が該範囲よりも小さいと、十分な制電性が得られないおそれがある。また、ポリエステル繊維糸Ｂの重量が該範囲よりも小さいと、繊維強度などのポリエステル繊維の優れた特性が損なわれるおそれがある。
【００２９】
複合糸の複合方法としては、インターレース空気加工、カバリング加工、引き揃え仮撚捲縮加工などが例示される。なかでも、前記のような糸長差をもうける上で、インターレース空気加工、あるいはカバリング加工が特に好ましい。前記のような糸長差をもうけるには、複合加工の際、吸湿性合成繊維糸Ａおよび非吸湿性合成繊維糸Ｂのうち、どちらか一方を伸張させた後、他方と引き揃えて複合加工するとよい。かかる複合糸には、撚数１００回／ｍ以上（好ましくは３００〜１０００回／ｍ）の撚りが施されていると、吸湿性合成繊維糸Ａが複合糸表面に露出しやすく、優れた制電性が得られ好ましい。
【００３０】
なお、本発明の制電性複合糸において、吸湿性合成繊維糸Ａおよび／またはポリエステル繊維糸Ｂは、単数糸条に限定されず、複数糸条であってもよい。なお、本発明の主目的が損なわれない範囲内であれば、第３の糸条として他の糸条が含まれていてもさしつかえない。
【００３１】
次に、本発明の制電性織物は、前記複合糸を経糸および緯糸のうち少なくともどちらか一方に配して織成された織物である。かかる織編物の組織は特に限定されず、通常の製織方法で製織されたものでよい。例えば、平織、斜文織、朱子織等の三原組織、変化組織、変化斜文織等の変化組織、たて二重織、よこ二重織等の片二重組織、たてビロードなどが例示される。層数も単層でもよいし、２層以上の多層でもよい。
【００３２】
また、常法の染色仕上げ加工、減量加工、撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。特に、カレンダー加工を施すことが、優れた塵埃捕集効率を得る上で特に好ましい。その際、カレンダー加工の条件としては、線圧３９２〜７８４Ｎ／ｃｍ（４０〜８０ｋｇｆ／ｃｍ）、熱ロール温度１４０〜１８０℃の条件が好ましい。
【００３３】
かくして得られた織物において、カバーファクターが２０００〜３８００の範囲であることが優れた塵埃捕集効率を得る上で肝要である。カバーファクターが２０００以下であると塵埃捕集効率が低く、精密機器の製造現場で着用される防塵衣には好ましくない。カバーファクターが３８００以上であると、塵埃捕集効率には優れるが、風合いや着用快適性が損なわれるおそれがある。なお、本発明でいうカバーファクターＣＦは下記の式により表されるものである。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００３４】
該織物には、前記複合糸が、織物の総重量に対して５％以上（より好ましくは４０％以上、特に好ましくは１００％）含まれていることが好ましい。その際、例えば前記の複合糸と他糸条とが１本交互または複数本交互に配されていてもよいが、経糸全量および／または緯糸全量が前記の複合糸であると、優れた制電性が得られ好ましい。
【００３５】
また、本発明の織物において、通気度が６ｃｃ／ｃｍ２／ｓｅｃ以下（好ましくは、１〜５．５ｃｃ／ｃｍ２／ｓｅｃ）であることが優れた塵埃捕集効率を得る上で肝要である。該通気度が６ｃｃ／ｃｍ２／ｓｅｃよりも大きいと、該織物を用いて防塵衣を得て使用すると、塵埃の捕集効率に欠け、人体表面から発生する塵埃が防塵衣を通過してクリーンルーム内に漏れるため好ましくない。
【００３６】
このような低通気度を得るためには、織物に前記のようなカレンダー加工を施すか、および／または、前記複合糸が経糸および緯糸のうちどちらか一方にのみ配され、他方に、単糸繊度１．０ｄｔｅｘ以下（好ましくは０．１〜０．９ｄｔｅｘ）、フィラメント数５０本以上（好ましくは５０〜２００本）のポリエステル繊維糸Ｃが配され織成されていることが好ましい。織物中にかかるポリエステル繊維糸Ｃが配されていると、経糸と緯糸とで形成される組織間空隙が小さくなり優れた塵埃捕集効率が得られる。ここで、ポリエステル繊維糸Ｃの総繊度は３０〜２００ｄｔｅｘの範囲内であることが好ましい。ポリエステル繊維糸Ｃの総繊度が３０ｄｔｅｘよりも小さいと、たとえ織物のカバーファクターを大きくしても十分な塵埃捕集効率が得られないおそれがある。逆に、ポリエステル繊維糸Ｃの総繊度が２００ｄｔｅｘよりも大きいと、織物の厚さが大きくなりすぎて風合いが低下するおそれがある。また、ポリエステル繊維糸Ｃは前記ポリエステル系繊維糸Ｂと同様のポリエステル系ポリマーを常法により紡糸、延伸した長繊維であることが好ましい。
【００３７】
本発明の制電性織物には前記の複合糸が含まれているので、該複合糸に含まれる吸湿性合成繊維糸Ａにより制電性が付与される。特に、吸湿性合成繊維糸Ａとポリエステル繊維糸Ｂとの糸長比が前記の範囲にある場合、織編物表面に吸湿性合成繊維糸Ａが露出し、優れた制電性が得られる。また、制電性樹脂などを後加工により織物表面に付着させるいわゆる制電加工により制電性を付与するものではないため、洗濯耐久性に優れ、摩擦などによる発塵性は低い。ここで、洗濯５０回後の摩擦帯電圧としては、３００Ｖ以下であることが好ましい。また、洗濯５０回後の０．５μｍ以上の発塵量としては、２０個／リットル以下であることが好ましい。
【００３８】
また、本発明の制電性織物において、通気度が６ｃｃ／ｃｍ２／ｓｅｃ以下と低いので、優れた塵埃捕集効率を呈する。かかる塵埃捕集効率としては、ＩＥＳ−ＲＰ−３−００１−１９８５法で規定される方法で測定した、０．３μｍ以上の塵埃の捕集効率が７０％以上であることが好ましい。
【００３９】
次に、本発明の防塵衣は、前記の制電性織物で構成される防塵衣である。特に、半導体やハードディスクヘッドなどの精密機器の製造現場（クリーンルーム）で着用される防塵衣として好適に使用することができる。かかる防塵衣は付着した塵埃除去のため定期的に洗濯されることが一般的であるので、本発明の防塵衣であれば、頻繁に衣服を更新する必要がなく、効率でありコストもかからない。
【実施例】
【００４０】
次に本発明の実施例及び比較例を詳述するが、本発明はこれらによって限定されるものではない。なお、実施例中の各測定項目は下記の方法で測定した。
＜平衡吸湿率＞
糸をかせとりして約１０ｇ分の試料を採取した後、ＪＩＳ  １０１３−１９９８により絶乾後の質量を測定した。次いで、該試料を、温度２０℃、湿度４０％ＲＨの環境下で２４時間放置したのちの質量を吸湿後の質量とし、下記式により平衡吸湿率を算出した。
平衡吸湿率（％）＝（（吸湿後の質量）−（絶乾後の質量））／（絶乾後の質量）×１００
＜カバーファクター（ＣＦ）＞
下記の式により算出した。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
＜糸長の測定＞
織物を温度２０℃、湿度６５％ＲＨの雰囲気中に２４時間放置した後、該織物から、複合糸を取り出し３０ｃｍの長さに裁断する（ｎ数＝５）。続いて、吸湿性合成繊維糸Ａとポリエステル繊維糸Ｂを１本ずつ取り出し、弾性糸である場合には０．００８８ｍＮ／ｄｔｅｘ（１ｍｇ／ｄｅ）の荷重をかけ、非弾性糸である場合には１．７６ｍＮ／ｄｔｅｘ（２００ｍｇ／ｄｅ）の荷重をかけて吸湿性合成繊維糸Ａの糸長ＤＡ（ｍｍ）、ポリエステル繊維糸Ｂの糸長ＤＢ（ｍｍ）を測定した。そして、（糸長ＤＡの平均値）／（糸長ＤＢの平均値）をＤＡ／ＤＢとする。
＜摩擦帯電圧＞
ＪＩＳ  Ｌ  １０９４  Ｂ法で規定される方法により、摩擦帯電圧（Ｖ）をｎ数３で測定した。測定環境は温度２０±２℃、湿度４０±２％ＲＨで実施した。
＜発塵量＞
ＩＥＳ  Ｈｅｌｍｋｅ  Ｄｒｕｍ法により、パーティクルカウンターにて０．５μｍ以上の発生塵埃をカウントした。
＜洗濯条件＞
ＪＩＳ  Ｌ  ０２１７  １０３法で規定される方法により実施した。これを５０回繰り返し処理した。
＜通気度＞
ＪＩＳ  Ｌ１０９６−９０Ａ法で規定される方法で織物の通気度を測定した。
＜捕集効率＞
ＩＥＳ−ＲＰ−３−００１−１９８５法で規定される方法で織物捕集効率を測定し、０．３μｍ以上の塵芥の捕集効率が７０％以上をもって合格とした。  
【００４１】
［実施例１］
ハードセグメントとしてポリブチレンテレフタレートを４９．８重量部、ソフトセグメントとして数平均分子量４０００のポリオキシエチレングリコール５０．２重量部からなるポリエーテルエステルを、２３０℃で溶融し、所定の紡糸口金より吐出量３．０５ｇ／分で押出した。このポリマーを２個のゴデットロールを介して７０５ｍ／分で引取り、さらに７５０ｍ／分（巻取りドラフト１．０６）で巻取り、４４デシテックス／１フィラメントの吸湿性ポリエーテルエステル繊維（吸湿性合成繊維糸Ａ）を得た。この吸湿性ポリエーテルエステル繊維の温度２０℃、湿度４０％ＲＨにおける吸湿率は１．９％であった。
一方、ポリエステル繊維糸Ｂとして、通常のポリエチレンテレフタレートからなるマルチフィラメント糸（５６デシテックス／２４フィラメント、単糸繊度２．３ｄｔｅｘ）を用意した。
【００４２】
次いで、通常のインターレース加工機を使用して、上記の吸湿性ポリエーテルエステル繊維をドラフト率１０５％（１．０５倍）に延伸しながら、上記のポリエステル繊維糸Ｂと引き揃えて、空気圧０．２１ＭＰａ（２．１ｋｇ／ｃｍ２）にて通常のインターレース加工を行い、複合糸を得た。
次いで、該複合糸を６００回／ｍ（Ｓ方向）にて撚糸した糸条を緯糸に用い、経糸に通常のポリエチレンテレフタレートからなるマルチフィラメント糸（５６デシテックス／７２フィラメント、単糸繊度０．７８ｄｔｅｘ）に全量配し、経密度１４５本／２．５４ｃｍ、緯密度９９本／２．５４ｃｍの織密度にて、通常の製織方法により綾組織の織物生機を得た。そして、該織物生機に常法の染色仕上げ加工を施した。
得られた織物において、経密度２０７本／２．５４ｃｍ、緯密度１０４本／２．５４ｃｍ、カバーファクターＣＦは２６４１であり、ＤＡ／ＤＢは０．９５、通気度は５ｃｃ／ｃｍ２／ｓｅｃであった。また、摩擦帯電圧は５０Ｖ、補修効率は７５％であり、洗濯５０回後で、それぞれ４５Ｖ、７２％と、洗濯耐久性よく優れた制電性、塵芥捕集性を有していた。
【００４３】
［比較例１］
経糸を通常のポリエチレンテレフタレートからなるマルチフィラメント糸（５６デシテックス／２４フィラメント、単糸繊度２．３３ｄｔｅｘ）に変えるほかは、実施例１と同様に実施した。得られた織物において、経密度２０７本／２．５４ｃｍ、緯密度１０４本／２．５４ｃｍ、カバーファクターＣＦは２６４１であり、ＤＡ／ＤＢは０．９５、通気度８ｃｃ／ｃｍ２／ｓｅｃであった。また、摩擦帯電圧は５０Ｖ、捕集率５０％であり、制電性は優れるものの、捕集効率に欠けるものであった。
【００４４】
［実施例２］
比較例１において、織物生機に常法の染色仕上げ加工を施した後、熱カレンダーにて、線圧５８８Ｎ／ｃｍ（６０ｋｇｆ／ｃｍ）、熱ロール温度１６０℃でカレンダー処理を行った。
得られた織物において、経密度２０７本／２．５４ｃｍ、緯密度１０４本／２．５４ｃｍカバーファクターＣＦは２６４１であり、ＤＡ／ＤＢは０．９５、通気度は５ｃｃ／ｃｍ２／ｓｅｃであった。また、摩擦帯電圧は５０Ｖ、補修効率は７５％であり、洗濯５０回後で、それぞれ４５Ｖ、７２％と、洗濯耐久性よく優れた制電性、塵芥捕集性を有していた。
【産業上の利用可能性】
【００４５】
本発明によれば、繊維強度などポリエステル繊維の優れた特性を兼ね備え、洗濯耐久性よく優れた制電性と塵埃捕集効率とを有する制電性織物および防塵衣が提供され、その工業的価値は極めて大である。